【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
その中に非フッ素化、非アイオノマー性ポリマーを吸収したフッ素化アイオノマーを含んでなる固体ポリマー電解質膜であって、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーがポリビニルアミン、およびそれらの誘導体よりなる群から選択される固体ポリマー電解質膜。
【請求項２】
第１表面および第２表面を有する固体ポリマー電解質膜と、該固体ポリマー電解質膜の第１表面上に存在する陽極と、該固体ポリマー電解質膜の第２表面上に存在する陰極とを含んでなる触媒被覆膜であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーがポリビニルアミン、およびそれらの誘導体よりなる群から選択される触媒被覆膜。
【請求項３】
第１表面および第２表面を有する固体ポリマー電解質膜を含んでなる燃料電池であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーがポリビニルアミン、およびそれらの誘導体よりなる群から選択される燃料電池。
【請求項４】
フッ素化アイオノマーと膨潤剤と組み合わせて膨潤したフッ素化アイオノマーを形成することと、膨潤剤に可溶な溶媒中の非フッ素化、非アイオノマー性ポリマーの溶液を形成することと、非フッ素化、非アイオノマー性ポリマー溶液を膨潤したフッ素化アイオノマーと組み合わせることとを含んでなる固体ポリマー電解質膜の形成方法であって、該フッ素化アイオノマーが末端イオン基付きフッ素化側基を有する少なくとも６モル％のモノマー単位を有する高度にフッ素化された炭素主鎖を含んでなり、かつ、該非フッ素化、非アイオノマー性ポリマーがポリビニルアミン、およびその誘導体よりなる群から選択される方法。
【請求項５】
フッ素化アイオノマーと膨潤剤と組み合わせて膨潤したフッ素化アイオノマーを形成することと、膨潤剤に可溶な溶媒中の非フッ素化、非アイオノマー性ポリマーの溶液を形成することと、非フッ素化、非アイオノマー性ポリマー溶液を膨潤したフッ素化アイオノマーと組み合わせることとを含んでなる固体ポリマー電解質膜の形成方法であって、該フッ素化アイオノマーが末端イオン基付きフッ素化側基を有する少なくとも６モル％のモノマー単位を有する高度にフッ素化された炭素主鎖を含んでなり、該固体ポリマー電解質膜の重量を基準にして０．２重量％〜１０重量％の量で存在する該非フッ素化、非アイオノマー性ポリマーがポリアミン、およびその誘導体よりなる群から選択される方法。
【請求項６】
その中に非フッ素化、非アイオノマー性ポリマーを吸収したフッ素化アイオノマーを含んでなる固体ポリマー電解質膜であって、該フッ素化アイオノマーが末端イオン基付きフッ素化側基を有する少なくとも６モル％のモノマー単位を有する高度にフッ素化された炭素主鎖を含んでなり、該非アイオノマー性ポリマーが固体ポリマー電解質膜の重量を基準にして０．２重量％〜１０重量％の量で存在し、そしてポリアミン、およびその誘導体よりなる群から選択される固体ポリマー電解質膜。
【請求項７】
第１表面および第２表面を有する固体ポリマー電解質膜と、該固体ポリマー電解質膜の第１表面上に存在する陽極と、該固体ポリマー電解質膜の第２表面上に存在する陰極とを含んでなる触媒被覆膜であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、該非アイオノマー性ポリマーが該固体ポリマー電解質膜の重量を基準にして０．２重量％〜１０重量％の量で存在し、かつ、ポリアミン、およびその誘導体よりなる群から選択される触媒被覆膜。
【請求項８】
第１表面および第２表面を有する固体ポリマー電解質膜を含んでなる燃料電池であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーが該固体ポリマー電解質膜の重量を基準にして０．２重量％〜１０重量％の量で存在し、そしてポリアミン、およびその誘導体よりなる群から選択される燃料電池。
【手続補正２】
【補正対象書類名】明細書
【補正対象項目名】０１２７
【補正方法】変更
【補正の内容】
【０１２７】
メタノール交錯速度は、商業ナフィオン（Ｎａｆｉｏｎ）（登録商標）Ｎ１１７膜に比べて試料１２０−３および１３０−６、実施例１３について、それぞれ、３９％および２３％だけ減少した。
本発明の好適な実施の態様は次のとおりである。
１．その中に非フッ素化、非アイオノマー性ポリマーを吸収したフッ素化アイオノマーを含んでなる固体ポリマー電解質膜であって、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーがポリビニルアミン、およびそれらの誘導体よりなる群から選択される固体ポリマー電解質膜。
２．ポリビニルアミンがポリビニルピロリドンである上記１に記載の固体ポリマー電解質膜。
３．フッ素化側基が式
−（ＯＣＦ2ＣＦＲ）aＯＣＦ2（ＣＦＲ'）bＳＯ2Ｘ-（Ｈ+）［ＹＺc］d  （Ｉ）
（式中、
ＲおよびＲ'は独立してＦ、Ｃｌまたは１〜１０個の炭素原子を有する、場合により１個もしくはそれ以上のエーテル酸素で置換されていてもよいパーフルオロアルキル基から選択され、
ａ＝０、１または２であり、
ｂ＝０〜６であり、
ＸはＯ、ＣまたはＮであり、ただし、ＸがＯである場合はｄ＝０、他の場合はｄ＝１であり、かつ、ＸがＣである場合はｃ＝１、ＸがＮである場合はｃ＝０であり、
ｃ＝１である場合、ＹおよびＺは、ＣＮ、ＳＯ2Ｒf、ＳＯ2Ｒ3、Ｐ（Ｏ）（ＯＲ3）2、ＣＯ2Ｒ3、Ｐ（Ｏ）Ｒ32、Ｃ（Ｏ）Ｒf、Ｃ（Ｏ）Ｒ3、およびそれらとともに形成されたシクロアルケニル基（ここで、Ｒfは１個もしくはそれ以上のエーテル酸素を場合により含む１〜１０個の炭素のパーフルオロアルキル基であり、Ｒ3は場合により１個もしくはそれ以上のエーテル酸素で置換されていてもよい１〜６個の炭素のアルキル基、または場合によりさらに置換されていてもよいアリール基である）よりなる群から選択された電子吸引性基であり、
または、ｃ＝０である場合、Ｙは式−ＳＯ2Ｒf'（ここで、Ｒf'は式
−（Ｒf''ＳＯ2Ｎ−（Ｈ+）ＳＯ2）mＲf'''
（式中、ｍ＝０または１であり、Ｒf''は−ＣnＦ2n−であり、そしてＲf''''
は−ＣnＦ2n+1（ここで、ｎ＝１〜１０）である）で表される基である）
で表される電子吸引性基であってもよい）
で表される基である上記１に記載の固体ポリマー電解質膜。
４．側基が式
−ＯＣＦ2ＣＦ（ＣＦ3）−ＯＣＦ2ＣＦ2ＳＯ3Ｈ
で表される基である上記３に記載の固体ポリマー電解質膜。
５．側基が式
−ＯＣＦ2ＣＦ2−ＳＯ3Ｈ
で表される基である上記３に記載の固体ポリマー電解質膜。
６．アイオノマーがポリフッ素化されている上記１に記載の固体ポリマー電解質膜。
７．非フッ素化、非アイオノマー性ポリマーが固体ポリマー電解質膜の重量を基準にして少なくとも約０．２重量％の量で存在する上記１に記載の固体ポリマー電解質膜。
８．非フッ素化、非アイオノマー性ポリマーが固体ポリマー電解質膜の重量を基準にして少なくとも約１重量％の量で存在する上記７に記載の固体ポリマー電解質膜。
９．第１表面および第２表面を有する固体ポリマー電解質膜と、該固体ポリマー電解質膜の第１表面上に存在する陽極と、該固体ポリマー電解質膜の第２表面上に存在する陰極とを含んでなる触媒被覆膜であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化されら炭素主鎖を含んでなり、かつ、該非アイオノマー性ポリマーがポリビニルアミン、およびそれらの誘導体よりなる群から選択される触媒被覆膜。
１０．ポリビニルアミンがポリビニルピロリドンである上記９に記載の触媒被覆膜。
１１．フッ素化側基が式
−（ＯＣＦ2ＣＦＲ）aＯＣＦ2（ＣＦＲ'）bＳＯ2Ｘ-（Ｈ+）［ＹＺc］d  （Ｉ）
（式中、
ＲおよびＲ'は独立してＦ、Ｃｌまたは１〜１０個の炭素原子を有する、場合により１個もしくはそれ以上のエーテル酸素で置換されていてもよいパーフルオロアルキル基から選択され、
ａ＝０、１または２であり、
ｂ＝０〜６であり、
ＸはＯ、ＣまたはＮであり、ただし、ＸがＯである場合はｄ＝０、他の場合はｄ＝１であり、かつ、ＸがＣである場合はｃ＝１、ＸがＮである場合はｃ＝０であり、
ｃ＝１である場合、ＹおよびＺは、ＣＮ、ＳＯ2Ｒf、ＳＯ2Ｒ3、Ｐ（Ｏ）（ＯＲ3）2、ＣＯ2Ｒ3、Ｐ（Ｏ）Ｒ32、Ｃ（Ｏ）Ｒf、Ｃ（Ｏ）Ｒ3、およびそれらとともに形成されたシクロアルケニル基（ここで、Ｒfは１個もしくはそれ以上のエーテル酸素を場合により含む１〜１０個の炭素のパーフルオロアルキル基であり、Ｒ3は場合により１個もしくはそれ以上のエーテル酸素で置換されていてもよい１〜６個の炭素のアルキル基、または場合によりさらに置換されていてもよいアリール基である）よりなる群から選択された電子吸引性基であり、
または、ｃ＝０である場合、Ｙは式−ＳＯ2Ｒf'（ここで、Ｒf'は式
−（Ｒf''ＳＯ2Ｎ−（Ｈ+）ＳＯ2）mＲf'''
（式中、ｍ＝０または１であり、Ｒf''は−ＣnＦ2n−であり、そしてＲf''''
は−ＣnＦ2n+1（ここで、ｎ＝１〜１０）である）で表される基である）
で表される電子吸引性基であってもよい）
で表される基である上記９に記載の触媒被覆膜。
１２．側基が式
−ＯＣＦ2ＣＦ（ＣＦ3）−ＯＣＦ2ＣＦ2ＳＯ3Ｈ
で表される基である上記１１に記載の触媒被覆膜。
１３．側基が式
−ＯＣＦ2ＣＦ2−ＳＯ3Ｈ
で表される基である上記１１に記載の触媒被覆膜。
１４．アイオノマーがポリフッ素化されている上記９に記載の触媒被覆膜。
１５．非フッ素化、非アイオノマー性ポリマーが固体ポリマー電解質膜の重量を基準にして少なくとも約０．２重量％の量で存在する上記９に記載の触媒被覆膜。
１６．非フッ素化、非アイオノマー性ポリマーが固体ポリマー電解質膜の重量を基準にして少なくとも約１重量％の量で存在する上記１５に記載の触媒被覆膜。
１７．陽極および陰極が触媒とバインダーポリマーとを含んでなる上記９に記載の触媒被覆膜。
１８．触媒が白金である上記１７に記載の触媒被覆膜。
１９．触媒が炭素上に担持されている上記１７に記載の触媒被覆膜。
２０．バインダーポリマーがアイオノマーである上記１７に記載の触媒被覆膜。
２１．アイオノマーが末端イオン基付きフッ素化側基を有する少なくとも６モル％のモノマー単位を有する高度にフッ素化された炭素主鎖を含んでなる上記１７に記載の触媒被覆膜。
２２．陽極および陰極が、触媒とバインダーポリマーとを含んでなるインク組成物をナイフまたはブレードで広げ、はけ塗りし、計量バーで流し込み、噴霧することによって、転写法、スクリ−ン印刷、パッド印刷によってまたは印刷プレートの貼付けによって調製される上記１７に記載の触媒被覆膜。
２３．印刷プレートがフレキソ印刷プレートである上記２２に記載の触媒被覆膜。
２４．第１表面および第２表面を有する固体ポリマー電解質膜を含んでなる燃料電池であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーがポリビニルアミン、およびそれらの誘導体よりなる群から選択される燃料電池。
２５．ポリビニルアミンがポリビニルピロリドンである上記２４に記載の燃料電池。
２６．フッ素化側基が式
−（ＯＣＦ2ＣＦＲ）aＯＣＦ2（ＣＦＲ'）bＳＯ2Ｘ-（Ｈ+）［ＹＺc］d  （Ｉ）
（式中、
ＲおよびＲ'は独立してＦ、Ｃｌまたは１〜１０個の炭素原子を有する、場合により１個もしくはそれ以上のエーテル酸素で置換されていてもよいパーフルオロアルキル基から選択され、
ａ＝０、１または２であり、
ｂ＝０〜６であり、
ＸはＯ、ＣまたはＮであり、ただし、ＸがＯである場合はｄ＝０、他の場合はｄ＝１であり、かつ、ＸがＣである場合はｃ＝１、ＸがＮである場合はｃ＝０であり、
ｃ＝１である場合、ＹおよびＺは、ＣＮ、ＳＯ2Ｒf、ＳＯ2Ｒ3、Ｐ（Ｏ）（ＯＲ3）2、ＣＯ2Ｒ3、Ｐ（Ｏ）Ｒ32、Ｃ（Ｏ）Ｒf、Ｃ（Ｏ）Ｒ3、およびそれらとともに形成されたシクロアルケニル基（ここで、Ｒfは１個もしくはそれ以上のエーテル酸素を場合により含む１〜１０個の炭素のパーフルオロアルキル基であり、Ｒ3は場合により１個もしくはそれ以上のエーテル酸素で置換されていてもよい１〜６個の炭素のアルキル基、または場合によりさらに置換されていてもよいアリール基である）よりなる群から選択された電子吸引性基であり、
または、ｃ＝０である場合、Ｙは式−ＳＯ2Ｒf'（ここで、Ｒf'は式
−（Ｒf''ＳＯ2Ｎ−（Ｈ+）ＳＯ2）mＲf'''
（式中、ｍ＝０または１であり、Ｒf''は−ＣnＦ2n−であり、そしてＲf''''
は−ＣnＦ2n+1（ここで、ｎ＝１〜１０）である）で表される基である）
で表される電子吸引性基であってもよい）
で表される基である上記２４に記載の燃料電池。
２７．側基が式
−ＯＣＦ2ＣＦ（ＣＦ3）−ＯＣＦ2ＣＦ2ＳＯ3Ｈ
で表される基である上記２４に記載の燃料電池。
２８．側基が式
−ＯＣＦ2ＣＦ2−ＳＯ3Ｈ
で表される基である上記２４に記載の燃料電池。
２９．アイオノマーがポリフッ素化されている上記２４に記載の燃料電池。
３０．非フッ素化、非アイオノマー性ポリマーが固体ポリマー電解質膜の重量を基準にして少なくとも約０．２重量％の量で存在する上記２４に記載の燃料電池。
３１．非フッ素化、非アイオノマー性ポリマーが固体ポリマー電解質膜の重量を基準にして少なくとも約１重量％の量で存在する上記３０に記載の燃料電池。
３２．触媒被覆膜を形成するために固体ポリマー電解質膜の第１および第２表面上に存在する陽極および陰極をさらに含んでなる上記２４に記載の燃料電池。
３３．陽極および陰極が触媒とバインダーポリマーとを含んでなる上記３２に記載の燃料電池。
３４．触媒が白金である上記３３に記載の燃料電池。
３５．触媒が炭素上に担持されている上記３３に記載の燃料電池。
３６．バインダーポリマーがアイオノマーである上記３３に記載の燃料電池。
３７．アイオノマーが末端イオン基付きフッ素化側基を有する少なくとも６モル％のモノマー単位を有する高度にフッ素化された炭素主鎖を含んでなる上記３６に記載の燃料電池。
３８．液体または気体燃料を陽極に送達するための手段と、陰極に酸素を送達するための手段と、陽極および陰極を外部電気負荷に連結するための手段とをさらに含んでなる燃料電池であって、液体または気体状態の該燃料が陽極と接触し、かつ、酸素が陰極と接触する上記３２に記載の燃料電池。
３９．燃料がアルコールである上記３８に記載の燃料電池。
４０．アルコールがメタノールおよびエタノールよりなる群から選択される上記３９に記載の燃料電池。
４１．燃料がエーテルである上記３８に記載の燃料電池。
４２．エーテルがジエチルエーテルである上記４１に記載の燃料電池。
４３．燃料が水素である上記３８に記載の燃料電池。
４４．フッ素化アイオノマーと膨潤剤と組み合わせて膨潤したフッ素化アイオノマーを形成することと、膨潤剤に可溶な溶媒中の非フッ素化、非アイオノマー性ポリマーの溶液を形成することと、非フッ素化、非アイオノマー性ポリマー溶液を膨潤したフッ素化アイオノマーと組み合わせることとを含んでなる固体ポリマー電解質膜の形成方法であって、該フッ素化アイオノマーが末端イオン基付きフッ素化側基を有する少なくとも６モル％のモノマー単位を有する高度にフッ素化された炭素主鎖を含んでなり、かつ、該非フッ素化、非アイオノマー性ポリマーがポリビニルアミン、およびその誘導体よりなる群から選択される方法。
４５．フッ素化アイオノマーと膨潤剤と組み合わせて膨潤したフッ素化アイオノマーを形成することと、膨潤剤に可溶な溶媒中の非フッ素化、非アイオノマー性ポリマーの溶液を形成することと、非フッ素化、非アイオノマー性ポリマー溶液を膨潤したフッ素化アイオノマーと組み合わせることとを含んでなる固体ポリマー電解質膜の形成方法であって、該フッ素化アイオノマーが末端イオン基付きフッ素化側基を有する少なくとも６モル％のモノマー単位を有する高度にフッ素化された炭素主鎖を含んでなり、該固体ポリマー電解質膜の重量を基準にして約０．２重量％〜約１０重量％の量で存在する該非フッ素化、非アイオノマー性ポリマーがポリアミン、およびその誘導体よりなる群から選択される方法。
４６．非フッ素化、非アイオノマー性ポリマー溶液が膨潤したフッ素化ポリマーと組み合わされた後に膨潤剤および溶媒を排出する工程をさらに含んでなる上記４４に記載の方法。
４７．ポリビニルアミンがポリビニルピロリドンである上記４５に記載の方法。
４８．側基が式
−（ＯＣＦ2ＣＦＲ）aＯＣＦ2（ＣＦＲ'）bＳＯ2Ｘ-（Ｈ+）［ＹＺc］d  （Ｉ）
（式中、
ＲおよびＲ'は独立してＦ、Ｃｌまたは１〜１０個の炭素原子を有する、場合により１個もしくはそれ以上のエーテル酸素で置換されていてもよいパーフルオロアルキル基から選択され、
ａ＝０、１または２であり、
ｂ＝０〜６であり、
ＸはＯ、ＣまたはＮであり、ただし、ＸがＯである場合はｄ＝０、他の場合はｄ＝１であり、かつ、ＸがＣである場合はｃ＝１、ＸがＮである場合はｃ＝０であり、
ｃ＝１である場合、ＹおよびＺは、ＣＮ、ＳＯ2Ｒf、ＳＯ2Ｒ3、Ｐ（Ｏ）（ＯＲ3）2、ＣＯ2Ｒ3、Ｐ（Ｏ）Ｒ32、Ｃ（Ｏ）Ｒf、Ｃ（Ｏ）Ｒ3、およびそれらとともに形成されたシクロアルケニル基（式中、Ｒfは１個もしくはそれ以上のエーテル酸素を場合により含む１〜１０個の炭素のパーフルオロアルキル基であり、Ｒ3は場合により１個もしくはそれ以上のエーテル酸素で置換されていてもよい１〜６個の炭素のアルキル基、または場合によりさらに置換されていてもよいアリール基である）よりなる群から選択された電子吸引性基であり、
または、ｃ＝０である場合、Ｙは式−ＳＯ2Ｒf'（式中、Ｒf'は式
−（Ｒf''ＳＯ2Ｎ−（Ｈ+）ＳＯ2）mＲf'''
（ここで、ｍ＝０または１であり、Ｒf''は−ＣnＦ2n−であり、およびＲf'''
'は−ＣnＦ2n+1（ここで、ｎ＝１〜１０である）である）で表される基である）で
表される電子吸引性基であってもよい）
で表される基である上記４４に記載の方法。
４９．側基が式
−ＯＣＦ2ＣＦ（ＣＦ3）−ＯＣＦ2ＣＦ2ＳＯ3Ｈ
で表される基である上記４８に記載の方法。
５０．側基が式
−ＯＣＦ2ＣＦ2−ＳＯ3Ｈ
で表される基である上記４８に記載の方法。
５１．アイオノマーがポリフッ素化されている上記４８に記載の方法。
５２．膜の導電率が少なくとも７２ミリＳ／ｃｍである上記４５に記載の方法。
５３．その中に非フッ素化、非アイオノマー性ポリマーを吸収したフッ素化アイオノマーを含んでなる固体ポリマー電解質膜であって、該フッ素化アイオノマーが末端イオン基付きフッ素化側基を有する少なくとも６モル％のモノマー単位を有する高度にフッ素化された炭素主鎖を含んでなり、該非アイオノマー性ポリマーが固体ポリマー電解質膜の重量を基準にして約０．２重量％〜約１０重量％の量で存在し、そしてポリアミン、およびその誘導体よりなる群から選択される固体ポリマー電解質膜。
５４．ポリアミンがポリエチレンイミンである上記５３に記載の固体ポリマー電解質膜。
５５．膜の導電率が少なくとも７２ミリＳ／ｃｍである上記５３に記載の固体ポリマー電解質膜。
５６．第１表面および第２表面を有する固体ポリマー電解質膜と、該固体ポリマー電解質膜の第１表面上に存在する陽極と、該固体ポリマー電解質膜の第２表面上に存在する陰極とを含んでなる触媒被覆膜であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、該非アイオノマー性ポリマーが該固体ポリマー電解質膜の重量を基準にして約０．２重量％〜約１０重量％の量で存在し、かつ、ポリアミン、およびその誘導体よりなる群から選択される触媒被覆膜。
５７．膜の導電率が少なくとも７２ミリＳ／ｃｍである上記５６に記載の触媒被覆膜。
５８．ポリアミンがポリエチレンイミンである上記５６に記載の触媒被覆膜。
５９．第１表面および第２表面を有する固体ポリマー電解質膜を含んでなる燃料電池であって、該固体ポリマー電解質膜がその中に非フッ素化、非アイオノマー性ポリマーを吸収したフッ素化アイオノマーを含んでなり、該フッ素化アイオノマーが末端イオン基付きフッ素化側基を有する少なくとも６モル％のモノマー単位を有する高度にフッ素化された炭素主鎖を含んでなり、かつ、該非アイオノマー性ポリマーが該固体ポリマー電解質膜の重量を基準にして約０．２重量％〜約１０重量％の量で存在し、そしてポリアミン、およびその誘導体よりなる群から選択される燃料電池。
６０．膜の導電率が少なくとも７２ミリＳ／ｃｍである上記５９に記載の燃料電池。
６１．ポリアミンがポリエチレンイミンである上記５９に記載の燃料電池。